(57)【要約】      （修正有）【課題】鉛以外の易還元成分を多く含む光学ガラス製光学素子をプレス成形法により製造する場合のプレス成形前のガラス製光学素子成形素材であって、光学ガラス中の易還元成分の還元を抑制してプレス成形時の光学ガラスの型への付着を確実に防止し、表面欠陥のない光学素子を高い生産性、原価面を両立させながら安定的に製造する方法を提供する。【解決手段】三次元形状を有し、かつ、光学特性を実質的に担うコアガラス１と該コアガラスの少なくとも光学機能面となる面に被覆された表面層２とからなるガラス製光学素子成形素材において、前記表面層の少なくともコアガラスと接する部分が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラスであることを特徴とする光学素子成形素材１０。【選択図】図１
2012041195.tif 000002
【特許請求の範囲】
【請求項１】
三次元形状を有し、かつ、光学特性を実質的に担うコアガラスと該コアガラスの少なくとも光学機能面となる面に被覆された表面層とからなるガラス製光学素子成形素材において、前記表面層の少なくともコアガラスと接する部分が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラスであることを特徴とする光学素子成形素材。
【請求項２】
前記ホウケイ酸塩ガラス層の上に、カーボン層を積層した請求項１記載の光学素子成形素材。
【請求項３】
前記ホウケイ酸塩ガラス層の膜厚が、５〜２５ｎｍである請求項１又は２記載の光学素子成形素材。
【請求項４】
上型、下型、胴型から構成されるプレス成形型内にセット可能な三次元形状を有し、光学素子として所望の特性を実質的に担うコアガラスと該コアガラスの少なくとも光学機能面となる面に被覆された表面層からなるガラス製光学素子成形素材の製造方法であって、前記表面層の少なくとも第１層として、前記コアガラスの表面に、質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラス層をホウケイ酸塩ガラス原料から真空蒸着法で形成することを特徴とする光学素子成形素材の製造方法。
【請求項５】
前記ホウケイ酸塩ガラス原料は、化学成分が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５である請求項４記載の光学素子成形素材の製造方法。
【請求項６】
光学素子成形素材を上型、下型、胴型で構成される成形型内にセットし、加熱して光学素子成形素材を軟化させてプレス成形して光学素子を製造する方法において、光学素子成形素材として請求項１、２又は３記載の光学素子成形素材を用いることを特徴とする光学素子の製造方法。
【請求項７】
光学素子としての所望の特性を実質的に担うコアガラスと、該コアガラスの少なくとも光学機能面となる面に被覆された表面層からなり、三次元形状を有する、ガラス製光学素子であって、前記表面層が１層の単層膜又は２層以上の多層膜からなり、かつ、コアガラスと接する層（１層目）が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５の化学成分を有するホウケイ酸塩ガラス層であること特徴とするガラス製光学素子。
【発明の詳細な説明】
【技術分野】
【０００１】
本発明は、プレス成形に好適なガラス製光学素子成形素材であって、特に、型との反応を抑制し、型との融着がなく、プレス成形後の型表面に曇りが発生せず、プレス成形体（光学素子）の表面に着色が発生しない、ガラス製光学素子成形素材及びその製造方法に関する。
【背景技術】
【０００２】
近年、ガラスレンズなどの光学ガラス素子をプレス成形し、成形面を研磨等せずにそのまま使用することを可能とする直接プレス成形法が注目されている。この方法を簡単に説明すると、光学素子として所望の特性を有し、かつ、上型、下型、胴型から構成されるプレス成形型内にセット可能な三次元形状を有する光学素子成形素材を前記プレス成形型内にセットして成形可能な温度まで加熱し、プレスして所望の形状を付与し、冷却してプレス成形型から取り出して光学素子とするものである。
【０００３】
直接プレス成形法において、ガラス製光学素子成形素材がプレス成形時に型と融着すると、部分的な剥離により所望の形状を得ることができないばかりか、型表面に残留している融着物を完全に除去しないと型として使用できないためプレス成形の生産性が著しく低下する。したがって、光学素子成形素材が、プレス成形型と反応して発生する融着の防止が生産性、形状精度確保の点で重要である。
【０００４】
また、ガラス製光学素子成形素材の化学成分中に酸化鉛成分等の揮発（金属に還元）しやすい成分を多く含む場合には、鉛のような当該成分の構成金属原子がプレス成形型表面に付くことがある。このような場合には、プレス成形型表面に付いた構成金属原子を除去することが必要となり生産性が大きく低下するが、それ以外に、組成変化により光学素子が所望の特性を得られなくおそれもあり、光学素子製造に大きな影響を与える。
【０００５】
また、光学素子に曇りや発泡などの成形不良が発生することもあり、生産性に大きな影響を及ぼすおそれがある。なお、発泡のメカニズムは、例えば、Ｂｉ２Ｏ３成分の場合、Ｂｉ２Ｏ３＋２Ｃ（汚れなど）→２Ｂｉ＋ＣＯ↑＋ＣＯ２↑又は、還元反応によるＢｉ２Ｏ３→２Ｂｉ＋１．５Ｏ２と推定される。
【０００６】
これらの対策として光学素子成形素材ガラスの表面に別組成のガラスで被覆する方法が特許文献１〜４に提案されている。いずれの特許文献においても、プレス成形時に表面被覆層を未軟化状態に保つことにより成形時における型と光学素子成形素材の反応や融着を防止しようとするものである。なお、特許文献１〜３の開示時点では、光学ガラスとしては、酸化鉛を含むものが大部分であったので、特許文献１〜３では実質的には、酸化鉛を含む光学ガラスを対象としているが、最近は、鉛成分の入っていない光学ガラスが主流となっており、揮発（金属に還元）しやすい化学成分（以下、易還元成分ともいう）としては、ＷＯ３、ＴｉＯ２、Ｂｉ２Ｏ３、Ｎｂ２Ｏ５等が含有されることが多い。
【０００７】
特許文献１には、光学素子成形素材のガラス（内部ガラス）の表面にガラス転移点が前記内部ガラスのガラス転移点よりも高いガラスを被覆してプレス成形する方法が開示されている。特許文献１に記載の方法では、光学ガラス材料を電子銃を用いた真空蒸着法により成膜する場合には蒸発材料である光学ガラス材料が蒸発時に著しく発泡したり、膜組成と光学ガラス組成の乖離が激しく所望の膜が得られないという欠点があった。
【０００８】
特許文献２には、酸化ケイ素を内部ガラスの表面に被覆してプレス成形する方法が開示されている。特許文献２に記載の方法では、酸化ケイ素が成形時にも全く軟化しないため、表面クラックの発生が著しいという欠点があった。
【０００９】
特許文献３には、化学成分が質量％表示で、ＳｉＯ２：３６．７、ＰｂＯ：５７．５、Ｋ２Ｏ：４．２、Ｎａ２Ｏ：０．８、：：Ａｌ２Ｏ３：３、からなる重フリント（鉛）ガラスをコアガラスとし、その表面に、化学成分が質量％表示で、ＳｉＯ２：８４、Ｎａ２Ｏ：３、Ａｌ２Ｏ３：３、Ｂ２Ｏ３：１０  からなるホウケイ酸塩ガラスを蒸着用ガラスとして使用し、真空蒸着し表面層を形成して光学素子製造用ガラスブランクとする方法が開示されている。
【００１０】
しかし、特許文献３は、鉛成分を含有する光学ガラスに対するものであり、鉛成分を含有しない光学ガラスであって、ＷＯ３、ＴｉＯ２、Ｂｉ２Ｏ３、Ｎｂ２Ｏ５等の還元しやすい成分を含むものをコアガラスとする場合については、記載がない。コアガラスと表面層との相性が悪いと表面層が形成しにくい、又は形成した表面層が密着性が悪く剥離しやすいなどの問題が発生するおそれがあるので、この点も重要である。
【００１１】
特許文献４には、易還元成分（Ｗ、Ｔｉ、Ｂｉ、Ｎｂ）を含む光学ガラスをコアガラスとする場合に、表面層にコアガラスより還元成分が少ないか又は還元成分を含まないガラスを被覆した光学素子成形素材が開示されている。しかしながら、易還元成分数を減らしたガラス組成では、蒸着時に原料が発泡する等、膜形成法として蒸着法を採用することは生産の安定性等の面で問題となるおそれがある。また、表面層の化学組成が、コアガラスと異なる場合については、記載がない。
【００１２】
いずれにせよ、鉛を含有しない光学ガラスをコアガラスとし、それと相性が良く、しかも主要な化学組成が異なる表面層を形成した光学素子成形素材についての具体的な提案はなされていない。
【００１３】
【特許文献１】特公平２−１７７８号公報
【特許文献２】特公平２−１７７９号公報
【特許文献３】特許第２６５１２６６号公報
【特許文献４】特開２００７−２６９５４４号公報
【発明の開示】
【発明が解決しようとする課題】
【００１４】
本発明は、鉛以外の易還元成分を多く含む光学ガラス製光学素子をプレス成形法により製造する場合のプレス成形前のガラス製光学素子成形素材であって、前記光学ガラスをコアガラスとし、特定組成のホウケイ酸塩ガラスからなる表面層でコアガラスを被覆したことを特徴とする光学素子成形素材の提供により、光学ガラス中の易還元成分の還元を抑制してプレス成形時の光学ガラスの型への付着を確実に防止し、表面欠陥のない光学素子を高い生産性、原価面を両立させながら安定的に製造することを目的とする。
【課題を解決するための手段】
【００１５】
本発明は、三次元形状を有し、かつ、光学特性を実質的に担うコアガラスと該コアガラスの少なくとも光学機能面となる面に被覆された表面層とからなるガラス製光学素子成形素材において、前記表面層の少なくともコアガラスと接する部分が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラスであることを特徴とする光学素子成形素材を提供する。
【００１６】
別の本発明は、上型、下型、胴型から構成されるプレス成形型内にセット可能な三次元形状を有し、光学素子として所望の特性を実質的に担うコアガラスと該コアガラスの少なくとも光学機能面となる面に被覆された表面層からなるガラス製光学素子成形素材の製造方法であって、前記表面層の少なくとも第１層として、前記コアガラスの表面に、質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラス層をホウケイ酸塩ガラス原料から真空蒸着法で形成することを特徴とする光学素子成形素材の製造方法を提供する。
【００１７】
また、別の本発明は、光学素子成形素材を上型、下型、胴型で構成される成形型内にセットし、加熱して光学素子成形素材を軟化させてプレス成形して光学素子を製造する方法において、光学素子成形素材として請求項１又は２記載の光学素子成形素材を用いることを特徴とする光学素子の製造方法を提供する。
【００１８】
さらに、別の本発明は、光学素子としての所望の特性を実質的に担うコアガラスと、該コアガラスの少なくとも光学機能面となる面に被覆された表面層からなり、かつ閉じた三次元形状を有する、ガラス製光学素子であって、前記表面層が１層の単層膜又は２層以上の多層膜からなり、かつ、コアガラスと接する層（１層目）が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５の化学成分を有するホウケイ酸塩ガラス層であること特徴とするガラス製光学素子を提供する。
【発明の効果】
【００１９】
本発明によれば、プレス成形温度において、鉛以外の易還元成分を多く含有する光学ガラスを成形材料としても、特定組成のホウケイ酸塩ガラスにより表面を被覆しているため、還元を抑制又は防止できる。したがって、プレス成形時に型と前記成形材料との融着が発生せず、還元されると発生する曇りや発泡を防止できる。また、易還元成分が還元すると、光学ガラス組成が変動し、最悪の場合、ガラス製光学素子の着色、表面欠陥の発生、屈折率の変動、アッベ数の変動等所望の光学特性を出せないおそれがあるが、それらを防止できる。
【００２０】
したがって、本発明により型の清掃が不要となるか、簡素化されて容易となり、プレス成形の生産性が著しく向上し、しかも安定したプレス成形が可能となる。さらに、本発明により、鉛を含有しない光学ガラスをコアガラスとして、特定組成のホウケイ酸塩ガラスにより表面を被覆しているため、コアガラスと表面層との密着性が良好であり、表面層の耐久性があるため、成形工程での不良発生率を著しく低減でき、生産性向上への寄与が大きい。
【発明を実施するための最良の形態】
【００２１】
本発明による光学素子成形素材（以下、本成形素材という）は、三次元形状を有し、基本的にはプレス成形型内にセット可能なものである。このような三次元形状としては、球状、略球状、楕円球状、略楕円球状、涙滴状、円柱状、角柱状などの形状が具体的なものとして挙げられる。
【００２２】
別の言い方をすれば、プレス成形型を使用してプレス成形により光学素子としての最終形状が付与できる形状を本成形素材が有していることである。図５に本成形素材１０とプレス成形型６０の関係を表す断面図を示す。図５のプレス成形型６０は、上型６１と、下型６２と、胴型６３とで構成される代表的なものであるが、本発明において、これに限られるものではない。例えば、図６では、胴型６３は、１個のリングであるが、場合によっては、２個のリングとしてもよい。本成形素材１０は、上型６１と下型６２の間に載置されて、プレス成形される。
【００２３】
本成形素材は、光学素子としての光学特性を実質的に担うコアガラスと、該コアガラスの少くとも光学機能となる面に被覆された表面層とからなる。本成形素材の断面図の一例を図１に示す。図中、１はコアガラスを、２は表面層のガラスを、１０は、本成形素材全体を、それぞれ示す。以下の図に関する説明では、特に、断らない限り、同一符号は、同一のものを指す。
【００２４】
図１では、表面層２が、コアガラス１の全面を被覆している場合を示すが、本発明は必ずしもこれに限られるわけではなく、光学機能面など主要な部分のみを一部被覆してもよい。図２は、そのような部分的な被覆とした場合を示すもので、表面層２が、コアガラス１の光学機能面３ａのみを被覆し、非光学機能面３ｂは被覆していない場合を示す。図２のように、周辺部に被覆していない部分（以下、非被覆部とも称す）を設けると、非被覆部は、被覆部に比べて滑りにくくなる。そのためプレス成形型内で本成形素材の過剰な滑りを防止でき、成形不良を低減できる。
【００２５】
また、図２のような表面層を部分的被覆とした成形素材の非被覆部、３ｂ部分を芯取り加工で除去することにより光学機能面の最外周まで被覆部とすることができ、レンズの光線有効径がレンズの直径と非常に近接したものに対応することもできる。なお、部分的な被覆としては、片面を全面被覆し、反対面を全く被覆しない様な態様でもよい。
【００２６】
このような部分的な被覆は、例えば、図６に示すようなマスキング付成膜治具７０を用いることによって製造できる。マスキング付成膜治具７０は、上治具７１と下治具７２とで構成され、コアガラス１を上下から挟み込んで固定する。なお、上治具７１と下治具７２との固定は図示しないボルトナットなどの固定手段により固定し、必要に応じて間に間隔調整用のスペーサを介在させてもよい。上治具７１には蒸着用の開口面７３が、下治具７２には、同様に開口面７４が形成されており、部分的に表面層２を形成できるようになっている。図中、７５，７６はそれぞれ蒸着方向を示す。
【００２７】
なお、本明細書において、光学特性を実質的に担うとは、コアガラスの光学特性と、光学素子として要求される光学特性との差が実用上問題とならないレベルで、同一であるとの意味である。光学特性以外の特性についても同様の意味で使用するものとする。
【００２８】
本成形素材において、コアガラスとなる光学ガラスは、光学素子としての所望の光学特性を有するものであれば、特に、制限されないが、基本的に鉛成分を含有しない（鉛フリーとも称する）ものであり、易還元成分であるＷＯ３、ＴｉＯ２、Ｂｉ２Ｏ３、Ｎｂ２Ｏ５等の成分を多く含有するものであると、本発明による特徴が顕著に発揮されるため好ましい。
【００２９】
コアガラスの一例としては、Ｐ２Ｏ５−Ｂｉ２Ｏ３−Ｎｂ２Ｏ５系ガラスであって、モル％表示で、Ｐ２Ｏ５：８〜３０、Ｂｉ２Ｏ３：２〜５３、Ｎｂ２Ｏ５：７〜３３、Ｂ２Ｏ３：０〜１３、ＧｅＯ２：０〜４０、ＢａＯ：０〜６、Ｌｉ２Ｏ：０〜２６、Ｎａ２Ｏ：０〜２２、Ｋ２Ｏ：０〜１０、ＴｉＯ２：０〜８、ＷＯ３：０〜１０、ＳｉＯ２：０〜５、などが具体的なものとして挙げられる。
【００３０】
易還元成分の合計Ｂｉ２Ｏ３＋ＴｉＯ２＋Ｎｂ２Ｏ５＋ＷＯ３：２５〜７０モル％であると好ましい。これらのガラスの特性としては、屈折率ｎｄ：１．８０〜２．０２、アッベ数νｄ：１８〜２６、ガラス転移点Ｔｇ：４４０〜５２０℃、屈伏点Ａｔ：４８０〜５６０℃、等が好ましく例示される。
【００３１】
コアガラスの別の一例としては、Ｐ２Ｏ５−Ｂ２Ｏ３−Ｎａ２Ｏ−Ｋ２Ｏ−Ｂｉ２Ｏ３−Ｎｂ２Ｏ５−ＷＯ３系ガラスであって、モル％表示で、Ｐ２Ｏ５：２２〜３２、Ｂ２Ｏ３：３〜８、Ｎａ２Ｏ：２〜２０、Ｋ２Ｏ：１〜５、Ｂｉ２Ｏ３：１２〜２０、Ｎｂ２Ｏ５：１２〜２０、ＷＯ３：５〜１２、Ｌｉ２Ｏ：０〜２０、ＴｉＯ２：０〜１０、などが具体的なものとして挙げられる。
【００３２】
易還元成分の合計Ｂｉ２Ｏ３＋ＴｉＯ２＋Ｎｂ２Ｏ５＋ＷＯ３：３８〜５０モル％であると好ましい。これらのガラスの特性としては、屈折率ｎｄ：１．９０〜１．９５、アッベ数νｄ：１８〜２４、ガラス転移点Ｔｇ：４４０〜５２０℃、屈伏点Ａｔ：４７０〜５２０℃、等が好ましく例示される。
【００３３】
コアガラスの別の一例としては、Ｂ２Ｏ３−Ｂｉ２Ｏ３−ＴｅＯ２系ガラスであって、モル％表示で、Ｂ２Ｏ３：１５〜３０、Ｂｉ２Ｏ３：３０〜４８、ＴｅＯ２：０．１〜２０、Ｐ２Ｏ５：０〜２０、ＳｉＯ２：０〜２０、Ａｌ２Ｏ３：０〜５、Ｌｉ２Ｏ：０〜２０、ＴｉＯ２：０〜１５、ＺｎＯ：０〜１５、ＣａＯ：０〜８、ＳｒＯ：０〜５、ＢａＯ：０〜５、などが具体的なものとして挙げられる。
【００３４】
易還元成分の合計Ｂｉ２Ｏ３＋ＴｉＯ２：３０〜６０モル％であると好ましい。これらのガラスの特性としては、屈折率ｎｄ：２．００〜２．２０、アッベ数νｄ：１４〜２０、ガラス転移点Ｔｇ：３３０〜４６０℃、屈伏点Ａｔ：３６０〜４９０℃、等が好ましく例示される。
【００３５】
本成形素材において、表面層としては、１層からなる単層膜又は２層以上からなる多層膜のいずれでもよいが、いずれにしてもコアガラスと接する層（１層目）が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５、の化学成分を有するホウケイ酸塩ガラスであることを特徴とする。
【００３６】
ＳｉＯ２含有量を７８．０〜８３．０％とするのは、ＳｉＯ２含有量が８３％を超えると、蒸着材の溶融温度が高くなりすぎ生産性の低下又は蒸着装置の交換部品の交換頻度がはやくなる等のおそれがある。一方、ＳｉＯ２含有量が７８％未満であると易還元成分の揮発防止効果が不充分となるおそれがある。
【００３７】
Ｎａ２Ｏ含有量を３．５〜５．０％とするのは、蒸着法での電子銃による溶融防止及び突沸防止のためである。Ｎａ２Ｏ含有量を３．８〜４．８％とするのが好ましい。
【００３８】
Ａｌ２Ｏ３含有量を０．５〜２．５％とするのは、Ａｌ２Ｏ３含有量が２．５％を超えると、蒸着材の溶融温度が高くなりすぎ生産性の低下又は蒸着装置の交換部品の交換頻度がはやくなる等のおそれがある。一方、Ａｌ２Ｏ３含有量が０．５％未満であると、易還元成分の揮発防止効果が不充分となるおそれがある。
【００３９】
Ｂ２Ｏ３含有量を９．５〜１６．５％とするのは、表面層の膜にクラックが発生するのを防止し、ひいては成形品（光学素子）に不良が発生するのを防止するためである。Ｂ２Ｏ３含有量が１０．５〜１４．５％であると同様の理由で好ましい。
【００４０】
本成形素材において、表面層の組成としては、ＳｉＯ２、Ｎａ２Ｏ、Ａｌ２Ｏ３、Ｂ２Ｏ３の各成分がこの範囲内であれば、他の成分を含んでいてもよい。他の成分としては、Ｋ２Ｏなどが挙げられる。また、含む場合の含有量は、Ｋ２Ｏの場合には、０．１〜３．０％とすると、蒸着時の突沸防止のため好ましい。
【００４１】
表面層を上記特定組成のホウケイ酸塩ガラスとすることによって、コアガラス組成中の易還元成分の揮発を効果的に防止でき所望の効果が得られる。また、コアガラスと上記ホウケイ酸塩ガラスとは、熱膨張係数、ガラス転移点温度、屈伏点温度において差が見られるが、これによってコアガラスから表面層が剥離等することはなく、コアガラスと表面層との密着性がよい。
【００４２】
前記特定組成のホウケイ酸塩ガラス層の膜厚は、５〜２５ｎｍであると好ましい。膜厚が５ｎｍ未満であるとコアガラス中の易還元成分の還元防止効果が小さくなり、一方、前記膜厚が２５ｎｍを超えるとプレス成形時にコアガラス内にクラックが入るおそれがある他に膜形成時間が長時間となり生産性が悪い。前記膜厚が８〜２０ｎｍであるとさらに好ましい。前記膜厚が９〜１５ｎｍであると特に好ましい。なお、本明細書では、膜厚ｄは、光学式膜厚モニタで測定した光学膜厚（膜厚をｄ、膜の屈折率ｎとすると、ｎ×ｄで表される）値を膜の屈折率ｎで割ることによって算出された値とする。
【００４３】
また、上記説明では、表面層を１層として説明したが、本発明は、これに限られるものはなく、２層以上の複数層からなるものでも良い。表面層を２層とする場合には、前記特定組成のホウケイ酸塩ガラスからなる第１層目の上に、カーボン膜を被覆すると、型と成形品（光学素子）との融着がなく離型性及び滑り性に優れるため、コアガラス組成によっては好ましいものとなる。カーボン膜を被覆する場合には、炭化水素系ガスの熱分解法、プラズマＣＶＤ法、及びカーボンターゲットを使用したスパッタリング法などが膜形成に好適な方法として挙げられる。カーボン膜の膜厚としては、２〜２０ｎｍであると、比較的短時間で膜形成でき、しかも離型性などの効果が発揮されるためである。
【００４４】
カーボン以外の膜組成としては、炭化水素系又はＭｏＳ２の膜なども型との離型性及び滑り性などの点で好ましい。また、表面層を前記組成範囲内で組成を異にする複数のホウケイ酸塩ガラス層としても良い。
【００４５】
一方、表面層が多層膜の場合には、層数が多くなると工程が増えるため、生産性及び原価面からは層数を２又は３程度、すなわち、２層又は３層程度が好ましい。図３は、表面層が２層の場合の本成形素材の概略断面図を示し、図中、２ａは表面層の第１層を、２ｂは表面層の第２層をそれぞれ示す。
【００４６】
コアガラスに前記表面層を形成する方法としては、真空蒸着法、スパッタリング法、ＣＶＤ法などが好ましい作成法として挙げられる。真空蒸着法は、スパッタリング法などに比べて装置が簡易であり、しかも膜形成速度も大きいことなどから、特に、原価の低い、表面層を形成するのに好適である。以下、真空蒸着法について説明する。
【００４７】
真空蒸着は、蒸着源、蒸着源にあてるための電子を発生させる電子銃及びサンプル保持台、を備えた密閉されたチャンバ内を真空雰囲気とし、電子銃から出た電子を蒸着源にあててコアガラス表面に、前記ホウケイ酸塩ガラス組成を有する表面層を形成する方法である。
【００４８】
真空蒸着装置の概略図を図４に示す。図中、５０は真空蒸着装置全体、５１は真空チャンバ、５２はコアガラス１を加熱しながら蒸着のため保持するドーム、５３はドーム５２を加熱するためのヒータ、５４は真空チャンバ５１内を真空にするための排気口、５５は特定組成のホウケイ酸塩ガラスからなる蒸着源、５６は電子銃、をそれぞれ示す。なお、ヒータ５３及び電子銃５６には図示しない電気回路に接続されており、排気口５４も図示しない真空排気系に接続されている。
【００４９】
蒸着条件としては、チャンバ内圧力が１０−３Ｐａ以下であれば生産性及び膜品質の点で好ましい。温度条件としては、コアガラスを２５０〜４００℃の温度まで加熱するのが好ましい。温度が２５０℃未満であると、蒸着源から膜原料がうまく蒸発しないおそれがあり、一方、温度が４００℃を超えると、膜形成に時間がかかるようになり生産性が低下するおそれがある他、形状が変化するおそれがあるためである。
【００５０】
また、上記蒸着源としては、膜組成に近いホウケイ酸塩ガラスであると好ましい。具体的には、蒸着用ホウケイ酸塩ガラス原料は、化学成分が質量％表示で、ＳｉＯ２：７８．０〜８３．０、Ｎａ２Ｏ：３．５〜５．０、Ａｌ２Ｏ３：０．５〜２．５、Ｂ２Ｏ３：９．５〜１６．５である。上記組成を有するホウケイ酸塩ガラス材料を使用して真空蒸着すると、真空蒸着中の発泡がなく、膜にドロップレットと称される欠陥が発生せず、成膜された膜の組成、物性が安定するなどの利点がある。
【００５１】
次に、本成形素材を光学素子とするためのプレス成形法について説明する。成形に使用するプレス成形型としては、図５に示すような、上型、下型及び胴型からなるものが代表的である。これらの型材質は、ＷＣ粒子を結合相で結合した超硬合金質のもの又はＳｉＣなどのセラミックス質のものが好適に使用される。光学機能面を形成する上型及び下型の成形面は、鏡面研磨されてプレス成形面がそのまま光学素子として利用できるようになっている。
【００５２】
さらに、上型及び下型の成形面は、型表面を保護して型の耐久性を向上させるため、又は型からの成形品の離型性を向上させるために貴金属系又はカーボン系の膜を形成しておくとさらに好ましい。前記貴金属膜としては、Ｉｒ−Ｒｅ組成の膜が好適なものとして挙げられる。その場合には、Ｔｉ膜を下地膜とすると密着性が向上するためさらに好ましい。
【００５３】
次に、前記プレス成形型をＮ２雰囲気としたチャンバ内にセットし、上型及び下型を上下の加熱ブロック間で挟んで成形するガラスの粘度が１０９ｄ・Ｐａ・ｓ程度になる温度まで加熱（輻射加熱などの別手段で加熱してもよい）し、所定温度になったところで加熱ブロックの片方を加圧シリンダで移動させながら加圧する。成形条件としては、成形圧力は１００〜５０００Ｎ程度、成形時間は０．１〜１分間程度が好適な条件として挙げられる。加圧後、その後、所定の冷却速度で降温し、上下型の温度が成形するガラスのＴｇ温度より３０℃程度低い温度に達した時点で加圧シリンダを逆方向に移動させ、成形体を、プレス成形型から取り出し、チャンバより回収する。
【００５４】
なお、本成形素材をプレス成形後、光学素子として使用する前に必要に応じて前記表面層の上に、さらに、反射防止膜を成膜することが好ましい。反射防止膜を成膜する場合には、光学素子としての特性は、表面層と反射防止膜とを合わせたものとなるので、反射防止膜を設計する際には、表面層の膜厚、屈折率等を考慮する。
【００５５】
本成形素材の表面層の屈折率は、１．４７〜１．４９程度であるので、反射防止膜（以下、ＡＲ膜とも称す）としては、複数の層からなり、表面層と接する層は、表面層よりも屈折率が大きく、成膜性に優れ、しかも前記ホウケイ酸塩ガラスと相性のよい、ＺｒＯ２とＴｉＯ２の混合物からなる層（以下、ＺＴ層）及びＡｌ２Ｏ３層が好ましいものとして挙げられる。具体的には、表面層の上にくる、最初の層は、ＺＴ層か、Ａｌ２Ｏ３層のいずれかとし、次に残りの層とするのが好ましい。
【００５６】
その場合の各膜厚としては、最初のＺＴ層を２０〜７０ｎｍとし、次のＡｌ２Ｏ３層を１０〜４０ｎｍとし、さらに最表面のＭｇＦ２層を、５０〜２００ｎｍとするのが好ましい一例として挙げられる。ＺＴ層と、Ａｌ２Ｏ３層との層構造を一つの単位として複数積層してもよい。
【００５７】
これら反射防止層の形成方法としては、真空蒸着法、スパッタリング法、などが好ましい方法として挙げられる。以下、真空蒸着の場合について一例を説明する。ＺＴ層又はＡｌ２Ｏ３層を真空蒸着する場合には、酸素ガス導入雰囲気下で圧力を１０−２Ｐａ程度とし、一方、ＭｇＦ２層を真空蒸着する場合には、酸素ガス導入せずに圧力を１０−３Ｐａ程度とし、基板温度を２５０〜３５０℃程度とする。
【００５８】
なお、ＡＲ膜は、第１層をコアガラスよりも屈折率の低い物質とし、その上の第２層を第１層より屈折率の高い物質とし、以下、同様に所望の光学特性となるように屈折率の低い物質と屈折率の高い物質とを交互に積層することで目的の機能を達成できる。そこで、コアガラスの屈折率が１．６以上、より好ましくは１．７以上の場合には、本発明の表面層の屈折率が１．４７〜１．４９程度であるので、本発明の表面層自身をＡＲ膜の第１層としても良い。
【００５９】
特許文献４などでは、ＡＲ膜を形成する際に、コアガラスに形成された表面層を剥離する態様が記載されている。そのような場合には、ＡＲ膜の均一性を高めるためには、表面層を完全に剥がす必要があり、表面層には、コアガラスとの密着性ではなく、それとは反対の剥離性が要求される。剥がす手段としては、酸性又はアルカリ性水溶液を使用した化学的手段が代表的なものである。したがって、この場合の表面層は、密着性が低い、又は耐酸・耐アルカリ性に劣ることとなり、ＡＲ膜の第１層としての使用は、実質的に難しい。
【００６０】
本成形素材をプレス成形した、又は必要に応じてさらに反射防止膜を形成した成形品は、デジタルスチルカメラ用レンズ、デジタルビデオカメラ用レンズ、カメラ付携帯電話用レンズなどの光学素子として好適なものであり、特に、鉛を含まず、ＷＯ３、ＴｉＯ２、Ｂｉ２Ｏ３、Ｎｂ２Ｏ５等の揮発しやすい成分を含む光学ガラスを前記光学素子とする場合に有用である。
【実施例】
【００６１】
以下、本発明の実施例を説明する。なお、本発明は、これらの実施例に限定されて解釈されるものではない。
【００６２】
［コアガラス材の調製］
表１〜表６に示す組成（モル％）ガラスを外径φ７ｍｍ、中心肉厚４．３ｍｍ、曲率半径が両面とも７ｍｍ、コバ厚：２．４ｍｍ、体積０．１３ｃｍ３の両凸レンズ形状に研削・研磨加工によりコアガラス材とした。なお、表１〜表６には、各組成のガラスの特性を併せて示す。
【００６３】
［コアガラス材へのホウケイ酸塩ガラス表面層の形成］
表１〜表６に示すコアガラス材を超音波洗浄機を用いて通常のガラス洗浄工程により洗浄後、表面に真空蒸着法でホウケイ塩ガラスの表面層を形成した。蒸着源としては、質量％表示で、ＳｉＯ２：８０％、Ｂ２Ｏ３：１２．７％、Ａｌ２Ｏ３：２．３％、Ｎａ２Ｏ：４．０％の組成を有するホウケイ酸塩ガラス（ＡＧＣテクノグラス社製、商品名：ＴＥ−３２）を使用した。このガラスのガラス転移温度：５８０℃、屈折率ｎｄ：１．４７４、熱膨張係数：３３×１０−７／℃である。
【００６４】
蒸着条件としては、コアガラス材を３００℃に加熱し、真空チャンバ内の圧力を１×１０−３Ｐａ以下になるまで排気した後、前記組成を有するホウケイ酸塩ガラスを電子銃により蒸発させ、各表に記載してある所定の膜厚まで表面層を成膜して評価用の光学素子成形素材とした。
【００６５】
［プレス成形］
直径１８ｍｍ×高さ５０ｍｍの超硬合金製円柱を加工して、概略の曲率半径が１６ｍｍの凹形状の非球面プレス面（約φ１４ｍｍ）を有する一対の上下型からなる光学ガラスレンズ用のプレス成形型を作成した。上下型のプレス面を０．１μｍのダイヤモンド砥粒を用いて鏡面に研磨した後、この鏡面に、スパッタリング法により、５０ｎｍのＴｉ膜を形成した後、ＩｒとＲｅの比率が質量比で４：１の組成の被覆膜を２５０ｎｍの膜厚に形成することにより、プレス成形型を作成した。
【００６６】
次に、上記で調製した評価用の光学素子成形素材をプレス成形型内にセットして、成形機チャンバに載置した。チャンバ内を真空ポンプで真空引きした後、Ｎ２ガスを導入してチャンバ内をＮ２雰囲気にした後、ヒーターブロックで上型及び下型を加熱することにより光学素子成形素材の粘度が１０−９ｄ・Ｐａ・ｓ程度になる温度に達したらその温度で３分間維持後、成形圧力３０００Ｎで１分間プレスしてレンズ状に成形した。その後、冷却速度１００℃／分で降温し、上下型の温度がサンプルのＴｇ温度より３０℃低い温度に達した時点で加圧を止めてプレス成形型から取り出して評価用サンプルとした。
【００６７】
［評価］
得られた各光学素子成形素材について、高輝度光源を使用して目視で曇りの有無、着色の有無を評価し、顕微鏡でドロプレット（μｍサイズの蒸着物質が付着する欠陥で表面に形成されるぼそぼそ状のもの）の有無とその状態及びクラックの有無とその状態、をそれぞれ評価し、結果を合わせて示す。
【００６８】
例１〜例３３の全てのサンプルについて、着色及びドロプレットは観察されなかったが、ホウケイ酸塩ガラスの膜厚が２ｎｍと薄い場合（例８及び例１３）には、やや曇りが観察された。また、ホウケイ酸塩ガラスの膜厚が３５ｎｍと厚い場合（例７及び例１２）には、表面に軽微なクラックが観察された。
【００６９】
［比較実験］
例１〜例６において、表面層の組成をホウケイ酸塩ガラスから、アルミナ（キヤノンオプトロン社製、純度９９．９％以上）に変更した以外は、例１〜例６と同様にしてサンプルを作成した。結果を表７に例３４〜例３９として示す。同様にして、表面層の組成をホウケイ酸塩ガラスから青板ガラス（アズワン社製、商品名：スライドガラス、ガラス組成は一般用青板ガラスと同じ）に変更した以外は、例１〜例６と同様にしてサンプルを作成した。結果を表８に例４０〜例４５として示す。
【００７０】
表７より、アルミナ表面層にもクモリ防止効果があることが認められたが、ガラス表面の着色を防ぐ効果はないことがわかる。アルミナ表面層は通常の蒸着物質の中では緻密とされている物質であるが、着色を防止できるほどは緻密さが無い。すなわち、通常の蒸着物質では本発明の効果が得られないことを示唆する結果が得られた。
【００７１】
表８より、青板ガラス表面層は成膜の時点でスプラッシュ（蒸着物質が局所的又は急減に溶融する現象でμｍサイズの液滴となりドロップレットの原因となる）が激しく、ドロップレットのある膜となっており、成形するまでもなく外観不良であるが、クモリ防止効果と着色防止効果の有無を確認するために試験を行った。結果、青板ガラスコートには、クモリ防止効果も着色防止効果も無いことが判明した。きちんとした膜が成膜できず、ボソボソの状態の膜しか付けれないためと思われる。
【００７２】
［成形品への反射防止膜コート］
例２４の成形素材（屈折率２．１８２６５）に対して、ホウケイ酸塩ガラス表面層の上に反射防止膜として、真空蒸着法によりＺＴ層及びＡｌ２Ｏ３層（以下、アルミナ層）を交互に積層し、最上層にＭｇＦ２層を形成して表９〜表１１の多層膜構成を有する光学素子を準備した。なお、表９〜表１１では、本発明の表面層をＡＲ膜の第１層目として記載した。
【００７３】
蒸着条件はＺＴ層又はＡｌ２Ｏ３層を真空蒸着する場合には、酸素ガス導入雰囲気下で圧力を１０−２Ｐａ程度とし、一方、ＭｇＦ２層を真空蒸着する場合には、酸素ガス導入せずに圧力を１０−３Ｐａ程度とし、基板温度を２５０〜３５０℃程度とする。ＺＴ層を蒸着するための蒸着源として、キヤノンオプトロン社製、商品名：ＯＨ５を使用した。
【００７４】
この３個のサンプルに対して反射率特性をレンズ反射率測定装置（オリンパス社製、商品名：ＵＳＰＭ−ＲＵ）により測定した。結果を図７〜９に示す。図７〜９の横軸は、波長（ｎｍ）であり、縦軸は、反射率である。図より明らかなように可視光（４００ｎｍ〜７５０ｎｍ）での反射率が低く実用上問題のないことが確認された。
【００７５】
【表１】
2012041195.tif 000003
【００７６】
【表２】
2012041195.tif 000004
【００７７】
【表３】
2012041195.tif 000005
【００７８】
【表４】
2012041195.tif 000006
【００７９】
【表５】
2012041195.tif 000007
【００８０】
【表６】
2012041195.tif 000008
【００８１】
【表７】
2012041195.tif 000009
【００８２】
【表８】
2012041195.tif 000010
【００８３】
【表９】
2012041195.tif 000011
【００８４】
【表１０】
2012041195.tif 000012
【００８５】
【表１１】
2012041195.tif 000013
【産業上の利用可能性】
【００８６】
本発明により、ガラス製光学素子のガラス組成がＢｉ２Ｏ３などの易還元成分を含有する場合でも特定組成のホウケイ酸塩ガラスを表面層に形成することにより、前記易還元成分の還元を防ぎ、プレス成形に好適な成形素材とすることができる。本発明による光学素子成形素材を使用してプレス成形すると、易還元成分の型への付着等を防止でき、高精度な光学素子を生産性よく、しかも、曇りや発泡などの不良品を発生することなく生産できるため、各種光学特性を有するガラス製品の提供に有用である。
【図面の簡単な説明】
【００８７】
【図１】本光学素子成形素材の概略断面図（表面層がコアガラス全面に形成されている場合）。
【図２】本光学素子成形素材の概略断面図（表面層がコアガラス表面の一部に形成されている場合）。
【図３】本光学素子成形素材をプレス成形する場合の典型的な型の概略断面図。
【図４】本発明の実施において用いられるプレス成形装置の断面を示す概略図。
【図５】本発明における、コアガラスに表面層を成膜するに使用される真空蒸着装置概略断面図。
【図６】本光学素子成形素材に表面層を形成するためのマスキング付成膜治具の一例。
【図７】本光学素子成形素材をレンズにプレス成形後、反射防止膜を形成した場合の反射率特性の測定結果。
【図８】同上。
【図９】同上。
【符号の説明】
【００８８】
１：コアガラス、２：表面層、、２ａ：表面層の第１層、２ｂ：表面層の第２層、３ａ：光学機能面、３ｂ：非光学機能面、１０：本発明の光学素子成形素材、５０：真空蒸着装置全体、５１：真空チャンバ、５２：ドーム、５３：ヒータ、５４：排気口、５５：蒸着源、５６：電子銃、５７：ガス導入口、６０：プレス成形型、６１：上型、６２：下型、６３：胴型、７０：マスキング付成膜治具、７１：上治具、７２：下治具、７３：上治具の蒸着用開口面、７４：下治具の蒸着用開口面、７５：蒸着方向、７６：蒸着方向。
【図１】
2012041195.tif 000014
【図２】
2012041195.tif 000015
【図３】
2012041195.tif 000016
【図４】
2012041195.tif 000017
【図５】
2012041195.tif 000018
【図６】
2012041195.tif 000019
【図７】
2012041195.tif 000020
【図８】
2012041195.tif 000021
【図９】
2012041195.tif 000022